(57)【要約】本発明は、ゴムコンパウンドの製造方法であって、その機械的特性を向上させる方法に関する。特に、このゴムコンパウンドは、破断時の伸びの増大及び／又は引張り強さの増大及び／又は引裂き強さの増大、並びに同時に圧縮永久歪み（ＤＶＲ）の減少をもたらす。このゴムコンパウンドは、ヒドロシリル化によって架橋可能な少なくとも２つの官能基を有するゴム（Ａ）、平均で１分子に対して少なくとも２つのＳｉＨを含むヒドロシロキサン若しくはヒドロシロキサン誘導体又は複数のヒドロシロキサン若しくはその誘導体の混合物からなる架橋材（Ｂ）、ヒドロシリル化触媒系（Ｃ）、充填剤（Ｅ）並びにヒドロシリル化によって架橋可能な共架橋剤を含む。【特許請求の範囲】
【請求項１】
ヒドロシリル化によって架橋可能な少なくとも２つの官能基を有するゴム（Ａ）と、架橋剤（Ｂ）として１分子につき平均で少なくとも２つのＳｉＨ基を有するヒドロシロキサン若しくはヒドロシロキサン誘導体又は複数のヒドロシロキサン若しくは誘導体の混合物と、ヒドロシリル化触媒系（Ｃ）と、少なくとも１つの充填剤（Ｄ）と、ヒドロシリル化によって架橋可能な共架橋剤（Ｅ）とを含む、ゴムコンパウンド。
【請求項２】
少なくとも１つの添加剤（Ｆ）をさらに含む、請求項１記載のゴムコンパウンド。
【請求項３】
−  前記ゴム（Ａ）を１００ｐｈｒ、
−  前記架橋剤（Ｂ）を、前記ヒドロシリル化によって架橋可能な官能基に対するＳｉＨ基の比が０．２〜２０、有利には０．５〜５、特に０．８〜１．２である量で、
−  前記ヒドロシリル化触媒系（Ｃ）を０．０５〜１０００００ｐｐｍ、有利には０．１〜５０００ｐｐｍ、
−  前記少なくとも１つの充填剤（Ｄ）を５〜８００ｐｈｒ、
ここで、非磁性充填剤については有利には１０〜２００ｐｈｒ、磁性充填剤又は磁化可能な充填剤については有利には２００〜６００ｐｈｒで、並びに
−  前記共架橋剤（Ｅ）を０．５〜３０ｐｈｒ、有利には１〜１０ｐｈｒ
含む、請求項１又は２記載のゴムコンパウンド。
【請求項４】
前記少なくとも１つの添加剤（Ｆ）０．１〜２０ｐｈｒをさらに含む、請求項２又は３記載のゴムコンパウンド。
【請求項５】
前記ゴム（Ａ）が、ジエンとして好ましくはビニル基を有するノルボルネン誘導体、有利には５−ビニル−２−ノルボルネンが使用されているエチレンプロピレンジエンゴム（ＥＰＤＭ）からか、或いはイソブチレンイソプレンジビニルベンゼンゴム（ＩＩＲ−ターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリルニトリルブタジエンゴム（ＮＢＲ）、クロロプレンゴム（ＣＲ）、アクリレートゴム（ＡＣＭ）、及びブタジエンゴム（ＢＲ）、スチレンブタジエンゴム（ＳＢＲ）、イソプレンブタジエンゴム（ＩＢＲ）、イソプレンゴム（ＩＲ）、アクリルニトリルブタジエンゴム（ＮＢＲ）、２つのビニル基を有するポリイソブチレンゴム（ＰＩＢ）から部分的に水素化されたゴムからか、或いは例えば無水マレイン酸若しくは無水マレイン酸誘導体で官能化されたゴムからか、或いはビニル基で官能化されたパーフルオロポリエーテルゴムから選択される、請求項１から４のいずれか１項に記載のゴムコンパウンド。
【請求項６】
前記ゴム（Ａ）の平均分子量が５０００〜１０００００ｇ／ｍｏｌ、有利には５０００〜６００００ｇ／ｍｏｌである、請求項１から５のいずれか１項に記載のゴムコンパウンド。
【請求項７】
前記架橋剤（Ｂ）が、
−  式（Ｉ）
【化１】
2009509012.tif 000011
［式中、Ｒ1は、一価であり、炭素原子１〜１０個を有しかつ置換されたか又は置換されていない芳香族炭化水素基又は飽和炭化水素基を表し、ａは、０〜２０の整数の値を表し、ｂは、０〜２０の整数の値を表し、Ｒ2は、炭素原子又は酸素原子１〜３０個を有する二価の有機基を表す］のＳｉＨ含有の化合物、
−  式（ＩＩ）
【化２】
2009509012.tif 000012
のＳｉＨ含有の化合物
−  式（ＩＩＩ）
【化３】
2009509012.tif 000013
のＳｉＨ含有の化合物から選択され、
−  好ましくは、ポリ（ジメチルシロキサン−コ−メチルヒドロシロキサン）、トリス（ジメチルシリルオキシ）フェニルシラン、ビス（ジメチルシリルオキシ）ジフェニルシラン、ポリフェニル（ジメチルヒドロシロキシ）シロキサン、メチルヒドロシロキサンフェニルメチルシロキサンコポリマー、メチルヒドロシロキサンアルキルメチルシロキサンコポリマー、ポリアルキルヒドロシロキサン、メチルヒドロシロキサンジフェニルシロキサンアルキルメチルシロキサンコポリマー及び／又はポリフェニルメチルシロキサンメチルヒドロシロキサンから選択される、請求項１から６のいずれか１項に記載のゴムコンパウンド。
【請求項８】
前記ヒドロシリル化触媒系（Ｃ）が、ヘキサクロロ白金酸、白金（０）−１，３−ジビニル−１，１，３，３−テトラメチルジシロキサン錯体、ジクロロ（１，５−シクロオクタジエン）白金（ＩＩ）、ジクロロ（ジシクロペンタジエニル）白金（ＩＩ）、テトラキス（トリフェニルホスフィン）白金（０）、クロロ（１，５−シクロオクタジエン）ロジウム（Ｉ）二量体、クロロトリス（トリフェニルホスフィン）ロジウム（Ｉ）及び／又はジクロロ（１，５−シクロオクタジエン）パラジウム（ＩＩ）から選択され、場合によっては、マレイン酸ジアルキル、特にマレイン酸ジメチル、１，３，５，７−テトラメチル−１，３，５，７−テトラビニルシクロシロキサン、２−メチル−３−ブチン−２−オール及び／又は１−エチルシクロヘキサノールから選択された反応速度調整剤と組み合わされる、請求項１から７のいずれか１項に記載のゴムコンパウンド。
【請求項９】
前記少なくとも１つの充填剤（Ｄ）が、カーボンブラック、グラファイト、シリカ、シリケート、金属酸化物、金属水酸化物、カーボネート、ガラス球、繊維及び／又は有機充填剤から選択される、請求項１から８のいずれか１項に記載のゴムコンパウンド。
【請求項１０】
前記共架橋剤（Ｅ）が、２，４，６−トリス（アリルオキシ）−１，３，５−トリアジン（ＴＡＣ）、トリアリルイソシアヌレート（ＴＡＩＣ）、１，２−ポリブタジエン、１，２−ポリブタジエン誘導体、ジアクリレート、トリアクリレート、特にトリメチルプロパントリアクリレート、ジメタクリレート及び／又はトリメタクリレート、特にトリメチロールプロパントリメタクリレート（ＴＲＩＭ）、トリアリルホスホン酸エステル及び／又はヒドロシリル化によりゴム（Ａ）に結合する少なくとも２つの官能基を有するブタジエンスチレンコポリマーから選択される、請求項２から９のいずれか１項に記載のゴムコンパウンド。
【請求項１１】
前記少なくとも１つの添加剤（Ｆ）が、劣化防止剤、酸化防止剤、オゾン分解防止剤、難燃剤、加水分解防止剤、結合剤、離型剤ないしは部材の粘着を減少させる薬剤、着色剤及び／又は顔料、軟化剤及び／又は加工助剤から選択される、請求項２から１０のいずれか１項に記載のゴムコンパウンド。
【請求項１２】
請求項１から１１のいずれか１項に記載のゴムコンパウンドを製造する方法であって、前記ゴム（Ａ）、前記少なくとも１つの充填剤（Ｄ）及び前記共架橋剤（Ｅ）を混合し、前記架橋剤（Ｂ）及び前記ヒドロシリル化触媒系（Ｃ）を一成分系又は二成分系として添加し、全成分を混合し、続いて、この生成物を射出成形法ないしは（液体）射出成形法（（Ｌ）ＩＭ）によって、プレスないしは圧縮成形法（ＣＭ）によって、トランスファー成形法（ＴＭ）によって、又はこれらからそれぞれ派生した方法、印刷法、例えばスクリーン印刷によって、ビード塗布、浸漬又は噴霧によって加工する、方法。
【請求項１３】
請求項２から１１のいずれか１項に記載のゴムコンパウンドを製造する方法であって、前記ゴム（Ａ）、前記少なくとも１つの充填剤（Ｄ）、前記共架橋剤（Ｅ）及び前記少なくとも１つの添加剤（Ｆ）を混合し、前記架橋剤（Ｂ）及び前記ヒドロシリル化触媒系（Ｃ）を一成分系又は二成分系として添加し、全成分を混合し、続いて、この生成物を射出成形法ないしは（液体）射出成形法（（Ｌ）ＩＭ）によって、プレスないしは圧縮成形法（ＣＭ）によって、トランスファー成形法（ＴＭ）によって、又はこれらからそれぞれ派生した方法、印刷法、例えばスクリーン印刷によって、ビード塗布、浸漬又は噴霧によって加工する、方法。
【請求項１４】
請求項１から１１のいずれか１項に記載のゴムコンパウンドの、食品、特に飲料水又は医学的若しくは薬学的製品の製造、輸送、プロセス技術及び包装の分野、或いは電子産業分野における材料としての、使用。
【請求項１５】
請求項１から１１のいずれか１項に記載のゴムコンパウンドの、特に食品、飲料水、医学、薬学及び／又は電子工業の分野での、チューブ、弁、ポンプ、フィルタ、加湿器、改質装置、貯槽（タンク）、振動ダンパ、音響的に作動する部材のシール若しくは含浸、被覆、膜又は接着剤の材料として、織物、不織布、電磁波シールド、タイヤ、ブレーキカップ、ブレーキ部材、ジョイントブーツ、ベローズの被覆の材料として、並びに／又は床材及び／若しくは形成材の材料としての、使用。
【発明の詳細な説明】
【技術分野】
【０００１】
本発明は、ゴムコンパウンド、その製造方法及びその使用に関する。このゴムコンパウンドは、食品、特に飲料水又は医学的若しくは薬学的製品の製造、輸送、プロセス技術及び包装の分野、或いは電子産業分野における材料として使用されるのが望ましい。
【背景技術】
【０００２】
特許文献１は、ヒドロシリル化によって架橋するポリイソブチレン又はパーフルオロポリエーテルの、燃料電池におけるシール材料としての使用を記載している。
【０００３】
特許文献２は、少なくとも２つのＳｉＨ基を有する化合物を含み且つ任意に白金触媒を含む、好ましくはエチレンプロピレンジエンモノマーからなる架橋可能なゴム配合物を開示し、このゴム配合物をシール材料としての使用することを開示している。
【０００４】
特許文献３から、ヒドロシリル化によって架橋可能な少なくとも１つのアルケニル基を有するビニルポリマー、ヒドロシリル基含有成分を含む化合物、ヒドロシリル化触媒並びに分子量６００ｇ／ｍｏｌ以下の不飽和脂肪族化合物からなる組成物が公知である。
【０００５】
ヒドロシリル化によるゴムの架橋では、末端にある二重結合が重要である。架橋の際にマイグレーションする可能性がある望ましくない分解生成物が生じない。したがって、このゴム組成物は、多くの場合、例えば燃料電池、医学的分野、或いは食品包装における、清潔な環境が特に重要である使用に適している。
【０００６】
さらに、上記利用分野における特別な負荷に対応させるために、使用されるゴム種の、特に引張り強さ、破断時の伸び及び／又は圧縮永久ひずみ（ＤＶＲ）に関する機械的特性を改善することが望ましい。
【０００７】
これまで圧縮永久ひずみ（ＤＶＲ）の軽減は、架橋密度の向上により得られていた。これにより硬さが増大する。しかし、その場合、しばしば破断時の伸びが低下し、これは、利用の際に問題となることが多かった。
【特許文献１】欧州特許出願公開第１０７５０３４号明細書
【特許文献２】米国特許第６７４３８６２号明細書
【特許文献３】欧州特許出願公開第１２７７８０４号明細書
【発明の開示】
【発明が解決しようとする課題】
【０００８】
本発明の課題は、ゴムの機械的特性の改善、特に破断時の伸び及び／又は引張り強さ及び／又は引裂き抵抗の増大を、圧縮永久ひずみ（ＤＶＲ）の減少と同時にに達成することである。
【課題を解決するための手段】
【０００９】
上記課題は、解決は請求項１の特徴によって解決される。
【００１０】
本発明によるゴムコンパウンドは、ヒドロシリル化によって架橋可能な少なくとも２つの官能基を有するゴム（Ａ）と、架橋剤（Ｂ）として１分子につき平均で少なくとも２つのＳｉＨ基を有するヒドロシロキサン若しくはヒドロシロキサン誘導体又は複数のヒドロシロキサン若しくは誘導体の混合物と、ヒドロシリル化触媒系（Ｃ）と、少なくとも１つの充填剤（Ｄ）と、ヒドロシリル化によって架橋可能な共架橋剤(Coagens)（Ｅ）とを含む。
【００１１】
本発明の対象の有利な発展形態は、従属請求項に示す。
【００１２】
有利な形態では、ゴムコンパウンドは、少なくとも１つの添加剤（Ｇ）をさらに含む。
【００１３】
機械的特性の改善のため、特にゴムの破断時の伸び、引張り強さ及び／又は引裂き抵抗の増大を、圧縮永久ひずみ（ＤＶＲ）の減少と同時に得るために、ゴムコンパウンドには、有利には、
−  １００ｐｈｒのゴム（Ａ）、
−  ヒドロシリル化によって架橋可能な官能基に対するＳｉＨ基の比が０．２〜２０、有利には０．５〜５、特に０．８〜１．２である量の架橋剤（Ｂ）、
−  ０．０５〜１０００００ｐｐｍ、有利には０．１〜５０００ｐｐｍのヒドロシリル化触媒系（Ｃ）、
−  ５〜８００ｐｈｒの少なくとも１つの充填剤（Ｄ）、ここで、非磁性充填剤については有利には１０〜２００ｐｈｒ、磁性充填剤又は磁化可能な充填剤については有利には２００〜６００ｐｈｒの充填剤（Ｄ）、及び
−  ０．１〜３０ｐｈｒ、有利には１〜１０ｐｈｒの共架橋剤（Ｅ）
を使用する。
【００１４】
有利な形態では、ゴムコンパウンドは、少なくとも１つの添加剤（Ｆ）０．１〜２０ｐｈｒをさらに含む。
【００１５】
略語ｐｈｒは、ゴム１００部当たりの部（parts per hundred rubber）を意味し、つまり、ゴム１００重量部当たりの重量部を意味する。
【００１６】
有利なゴムコンパウンドは、ゴム（Ａ）が、ジエンとして有利にはビニル基を有するノルボルネン誘導体、特に５−ビニル−２−ノルボネンが使用されているエチレンプロピレンジエンゴム（ＥＰＤＭ）からか、或いはイソブチレンイソプレンジビニルベンゼンゴム（ＩＩＲ−ターポリマー）、イソブチレンイソプレンゴム（ＩＩＲ）、ブタジエンゴム（ＢＲ）、スチレンブタジエンゴム（ＳＢＲ）、スチレンイソプレンゴム（ＳＩＲ）、イソプレンブタジエンゴム（ＩＢＲ）、イソプレンゴム（ＩＲ）、アクリルニトリルブタジエンゴム（ＮＢＲ）、クロロプレンゴム（ＣＲ）、アクリレートゴム（ＡＣＭ）、又はブタジエンゴム（ＢＲ）、スチレンブタジエンゴム（ＳＢＲ）、イソプレンブタジエンゴム（ＩＢＲ）、イソプレンゴム（ＩＲ）、アクリルニトリルブタジエンゴム（ＮＢＲ）、２つのビニル基を有するポリイソブチレンゴム（ＰＩＢ）から部分的に水素化されたゴムからか、或いは例えば無水マレイン酸若しくは無水マレイン酸誘導体を含有する官能化されたゴムからか、或いはビニル基で官能化されたパーフルオロポリエーテルゴムから選択される、ゴムコンパウンドであることが分かった。
【００１７】
特に有利なゴムコンパウンドは、ゴム（Ａ）としてジエンに１つのビニル基を有するエチレンプロピレンジエンゴム（ＥＰＤＭ）、２つの末端のビニル基を有するポリイソブチレン（ＰＩＢ）、アクリルニトリルブタジエンゴム（ＮＢＲ）又はアクリレートゴム（ＡＣＭ）を含む。
【００１８】
有利には、ゴム（Ａ）の平均分子量は５０００〜１０００００ｇ／ｍｏｌ、特に５０００〜６００００ｇ／ｍｏｌである。
【００１９】
架橋剤（Ｂ）としては、有利には、
−  式（Ｉ）
【００２０】
【化４】
2009509012.tif 000002
【００２１】
［式中、Ｒ1は、一価であり、炭素原子１〜１０個を有しかつ置換されたか又は置換されていない芳香族炭化水素基又は飽和炭化水素基を表し、ａは、０〜２０の整数値を表し、ｂは、０〜２０の整数値を表わし、Ｒ2は、炭素原子又は酸素原子１〜３０個を有する二価の有機基を表す］のＳｉＨ含有化合物、
−  式（ＩＩ）
【００２２】
【化５】
2009509012.tif 000003
【００２３】
のＳｉＨ含有化合物
及び／又は
−  式（ＩＩＩ）
【００２４】
【化６】
2009509012.tif 000004
【００２５】
のＳｉＨ含有化合物を使用する。
【００２６】
架橋剤（Ｂ）は、特に有利には、ポリ（ジメチルシロキサン−コ−メチルヒドロシロキサン）、トリス（ジメチルシリオキシ）フェニルシラン、ビス（ジメチルシリルオキシ）ジフェニルシラン、ポリフェニル（ジメチルヒドロシロキシ）シロキサン、メチルヒドロシロキサンフェニルメチルシロキサンコポリマー、メチルヒドロシロキサンアルキルメチルシロキサンコポリマー、ポリアルキルヒドロシロキサン、メチルヒドロシロキサンジフェニルシロキサンアルキルメチルシロキサンコポリマー及び／又はポリフェニルメチルシロキサンメチルヒドロシロキサンから選択される。
【００２７】
ポリ（ジメチルシロキサン−コ−メチルヒドロシロキサン）は、二官能性ビニルゴム、例えば２つの末端二重結合を有するポリイソブチレンの網状構造の形成に特に適することが分かった。
【００２８】
トリス（ジメチルシリルオキシ）フェニルシラン又はビス（ジメチルシリルオキシ）ジフェニルシランは、ヒドロシリル化によって架橋可能な２つより多い官能基を分子中に有するゴム、例えばジエンとして５−ビニル−２−ノルボネンを含有するエチレンプロピレンジエンゴム（ＥＰＤＭ）の、特に適した架橋剤であることが分かった。
【００２９】
ヒドロシリル化触媒系（Ｃ）は、有利には、白金（０）−１，３−ジビニル−１，１，３，３−テトラメチルジシロキサン錯体、ヘキサクロロ白金酸、ジクロロ（１，５−シクロオクタジエン）白金（ＩＩ）、ジクロロ（ジシクロペンタジエニル）白金（ＩＩ）、テトラキス（トリフェニルホスフィン）白金（０）、クロロ（１，５−シクロオクタジエン）ロジウム（Ｉ）二量体、クロロトリス（トリフェニルホスフィン）ロジウム（Ｉ）及び／又はジクロロ（１，５−シクロオクタジエン）パラジウム（ＩＩ）から、場合によってはマレイン酸ジアルキル、特にマレイン酸ジメチル、１，３，５，７−テトラメチル−１，３，５，７−テトラビニルシクロシロキサン、２−メチル−３−ブチン−２−オール及び／又は１−エチルシクロヘキサノールから選択される反応速度調整剤(Kinetikregler)と組み合わせて、選択される。
【００３０】
少なくとも１つの充填剤（Ｄ）は、有利には、ファーネスブラック、ランプブラック及び／又はチャネルブラック、シリカ、金属酸化物、金属水酸化物、カーボネート、シリケート、表面改質ないしは疎水化された沈降シリカ及び／又は焼成シリカ、表面改質された金属酸化物、表面改質された金属水酸化物、表面改質されたカーボネート、例えば白亜若しくはドロマイト、表面改質されたシリケート、例えばカオリン、か焼カオリン、タルク、石英粉、ケイ質土、フィロケイ酸塩、ガラス球、繊維及び／又は有機充填剤、例えば木粉及び／又はセルロースから選択される。
【００３１】
疎水化されたかないしは疎水性シリカは、特に良好に非極性ゴムに混入することができ、非改質のシリカに比して、よりわずかな粘度上昇並びにより良好な機械的性質が得られる。
【００３２】
共架橋剤（Ｅ）は、好ましくは、２，４，６−トリス（アリルオキシ）−１，３，５−トリアジン（ＴＡＣ）、トリアリルイソシアヌレート（ＴＡＩＣ）、１，２−ポリブタジエン、１，２−ポリブタジエン誘導体、ジアクリレート、トリアクリレート、特にトリメチルプロパントリアクリレート、ジメタクリレート及び／又はトリメタクリレート、特にトリメチロールプロパントリメタクリレート（ＴＲＩＭ）、トリアリルホスホン酸エステル及び／又はヒドロシリル化によってゴム（Ａ）に結合する少なくとも２つの官能基を有するブタジエンスチレンコポリマーから選択される。
【００３３】
添加剤（Ｆ）としては、
−  劣化防止剤、例えば紫外線吸収剤、紫外線遮蔽剤、ヒドロキシベンゾフェノン誘導体、ベンゾトリアゾ誘導体又はトリアジン誘導体、
−  酸化防止剤、例えばヒンダードフェノール、ラクトン又は亜リン酸塩、
−  オゾン分解防止剤、例えばパラフィン蝋、
−  難燃剤、
−  加水分解防止剤、例えばカルボジイミド誘導体、
−  結合剤、例えば、ヒドロシリル化によってゴムマトリクスに結合する官能基を有するシラン、例えばビニルトリメトキシシラン、ビニルトリエトキシシラン、官能化されたゴムで改質されたポリマー、マレイン酸誘導体、例えば無水マレイン酸、
−  離型剤ないしは部材の粘着を減少させる薬剤(Mittel zur Reduzierung der Bauteilklebrigkeit)、例えば蝋、脂肪酸塩、ポリシロキサン、ヒドロシリル化によってゴムマトリクスに結合する官能基を有するポリシロキサン、及び／又は
−  着色剤及び／又は顔料、
−  軟化剤及び／又は
−  加工助剤
を使用する。
【００３４】
さらに、費用をかけて除去しなければならない副生成物が架橋の際に生成されないゴムコンパウンドの製造方法を提供するのが望ましい。マイグレーションする可能性があって医療又は食品包装の分野での使用に問題が生じる可能性のある分解生成物の遊離は望まれない。さらに、比較的少量のヒドロシリル化触媒系を用いた架橋は、従来の材料より迅速に起こるのが望ましい。
【００３５】
本発明によるゴムコンパウンドを製造するには、先ずゴム（Ａ）、少なくとも１つの充填剤（Ｄ）及び共架橋剤（Ｅ）及び／又は少なくとも１つの添加剤（Ｆ）を混合し、架橋剤（Ｂ）及びヒドロシリル化触媒系（Ｃ）を、一成分系又は二成分系として添加し、全成分を混合する。
【００３６】
一成分系では、架橋剤（Ｃ）及びヒドロシリル化触媒系（Ｄ）の前記の他の成分への添加を、１つの系ないしは容器で行いう。これに対し、二成分系では、架橋剤（Ｃ）及びヒドロシリル化触媒系（Ｄ）を相互に別々に、つまり２つの系又は容器で、先ず他の成分から成る混合物の一部と均一な分布が得られるまでそれぞれ混合し、その後、両方の系、つまり架橋剤（Ｃ）を含む混合物及びヒドロシリル化触媒系（Ｄ）を含む混合物を合わせ、その後、全ての成分を混合する。二成分系では、架橋剤（Ｃ）とヒドロシリル化触媒系（Ｄ）とが互いに分けられている２つの混合物が、架橋剤（Ｃ）もヒドロシリル化触媒系（Ｄ）も含有する混合物に比べ、より長期にわたり貯蔵可能であるという利点がある。
【００３７】
続いて、この生成物を、射出成形法ないしは（液体）射出成形法（（Ｌ）ＩＭ）によって、プレスないしは圧縮成形法（ＣＭ）によって、トランスファー成形法（ＴＭ）によって、又はこれらからそれぞれ派生した方法、印刷法、例えばスクリーン印刷によって、芋虫様塗布若しくはビード塗布(Raupenauftrag)、浸漬又は噴霧によって加工する。
【００３８】
上述の本発明によるゴムコンパウンドは、多種多様な用途で有用である。このゴムコンパウンドは、有利には、食品、特に飲料水又は医学的若しくは薬学的製品の製造、輸送、プロセス技術及び包装の分野或いは電子産業分野における材料として使用される。
【００３９】
ヒドロシリル化によって、特に白金触媒の存在下で架橋するゴムコンパウンドは、特に清潔性を有する。
【００４０】
従来の架橋では、例えば硫黄化合物、加えて活性剤又は過酸化物を使用する。この場合、架橋を生じさせる化学反応の際に、化学結合の新たな形成箇所で副生成物が生じる。この副生成物は、ゴムマトリクス中に残留し、完全には、つまり成形部材の長い後加熱によっても除去できない。しかも、ゴムマトリクス中に拡散する液体は、この副生成物を溶解でき且つ拡散過程によって成形部材の表面に輸送することができる。そのため、この副生成物は、そこで隣接する液体又は表面に自由に進出でき、例えば飲料水分野又は食品工業での用途では特に健康上憂慮すべき汚染をもたらす可能性がある。このようなことは、本発明によるゴムコンパウンドの場合では直ちに該当せず、よって、該ゴムコンパウンドは、前記分野での使用が有利に考慮される。
【００４１】
同じことが医療技術においても、例えば人工透析装置の部品にも当てはまる。その場合にも、副生成物の遊離は必ず回避されなければならず、このことは、本発明によるゴムコンパウンドの使用によって保証される。
【００４２】
ヒドロシリル化による架橋反応、特に白金触媒の使用下での反応は、架橋結合を結びつけるための付加反応である。この場合、拡散によってエラストマーマトリクスから出ていく可能性がある副生成物は生じない。
【００４３】
したがって、本発明によるゴムコンパウンドは、食品、飲料水若しくは医療技術、薬学の分野及び／又は電子工業の分野での使用のための、特に清潔な材料として特に適している。
【００４４】
有利には、本発明によるエラストマーブレンドは、シール、例えば着脱可能な若しくは一体化されたシール、例えばＯリング若しくはリップリングシール、接着式シール、軟金属シール又は含浸の材料、チューブ、弁、ポンプ、フィルタ、加湿器、改質装置、貯槽容器（タンク）、振動ダンパ、音響的に作動する部材の被覆体、膜又は接着剤の材料、織物、不織布、電磁波シールド、タイヤ、ブレーキカップ(Bremsmanschetten)、ブレーキ部材、ジョイントブーツ(Achsmanschetten)、ベローズのための被覆の材料、並びに／或いは弾性床材及び／若しくは形成物の材料として使用される。
【００４５】
したがって、本発明によるエラストマーブレンドから、有利には、例えば医療技術における人工透析装置用のＯリング又は平形ガスケットが製造される。
【００４６】
例えば、食品産業のパイプラインにおいて液体搬送の調整のための調整フラップを封止するいわゆるフラップシールにも、この極めて清潔な本発明によるエラストマーブレンドを有利に使用できる。
【００４７】
さらに、本発明によるエラストマーブレンドは、有利に、例えば飲料水分野における膜、Ｏリング若しくはフランジシールにおいて又は医薬品の製造で使用することができる。
【発明を実施するための最良の形態】
【００４８】
次に、本発明の対象をいくつかの例に基づき詳説する。
【００４９】
ゴム（Ａ）、充填剤（Ｄ）並びに共架橋剤（Ｅ）を、ミキサ、Hausschild & Co. KG社のSpeedMixer DAC 400 FVZで温度３０〜６０℃で成分の均一な分布が得られるまで混合する。続いて、架橋剤（Ｂ）及びヒドロシリル化触媒系（Ｃ）を添加し、この混合物を成分の均一な分布が得られるまでさらに混合する。
【００５０】
この混合物から、１５０℃の加硫条件下で、例えばプレスで、厚み２ｍｍの板にプレスする。
【００５１】
ゴム（Ａ）として、ノルボルネン含量５．３重量％及び平均分子量３１０００ｇ／ｍｏｌの三井化学株式会社のエチレンプロピレン−５−ビニル−２−ノルボルネンゴム（Mitsui-EPDM）又は平均分子量１６０００ｇ／ｍｏｌの株式会社カネカの２つのビニル基を有するポリイソブチレン（ＰＩＢ）（EPION-PIB(EP 400)）を使用する。
【００５２】
Mitsui-EPDMのためのヒドロシリル化架橋剤（Ｂ）として、信越化学工業株式会社のトリス（ジメチルシリルオキシ）フェニルシランを使用する。この架橋剤は、分子中に２つより多いビニル基を有するゴムに特に適している。
【００５３】
Mitsui-EPDMのための過酸化物架橋剤として、Arkema Inc.社の２，５−ジメチル−２，５−ジ（ｔ−ブチルペルオキシ）ヘキサンを使用する（Luperox 101 XL-45）。
【００５４】
２つのビニル基で末端官能化されたポリイソブチレン（EPION-PIB(EP 400)）のためのヒドロシリル化架橋剤（Ｂ）として、株式会社カネカのポリ（ジメチルシロキサン−コ−メチルヒドロシロキサン）を使用する（CR 300）。CR 300は、１分子につき３個より多いＳｉＨ基を有し、よって、二官能性ビニルゴム、例えば２つのビニル基を有するポリイソブチレンの網状構造の形成に特に適している。
【００５５】
ヒドロシリル化触媒系（Ｃ）として、いわゆるカールシュテット触媒（Karstedt-Katalysator）、つまり、キシレン中で５％で溶解され且つ反応速度調整剤としてのマレイン酸ジメチルと組み合わされて使用される白金（０）−１，３−ジビニル−１，１，３，３−テトラメチルジシロキサン錯体を使用する。
【００５６】
充填剤（Ｄ）として、Degussa社の疎水化された焼成シリカを使用する（Aerosil R8200）。疎水化されたかないしは疎水性シリカは、特に良好に非極性ゴムに混入することができ、また表面改質されていないケイ酸に比してよりわずかな粘度上昇並びにより良好な圧縮永久ひずみ（ＤＶＲ）を生じさせる。
【００５７】
ヒドロシリル化によって架橋可能な共架橋剤（Ｅ）として、Nordmann Rassmann GmbH社のトリアリルイソシアヌレート（ＴＡＩＣ）又は日本曹達株式会社の１，２−ポリブタジエン（Nisso-PB B-3000）又はSartomer社のトリメチロールプロパントリアクリレート（Saret 519）を使用する。
【００５８】
本発明は、表Ｉ〜ＩＶの次例と関連させて、さらによく理解されよう。
【００５９】
共架橋剤含有及び不含のゴムコンパウンドに次の試験を行なう。
硬さ［ショアＡ］、ＤＩＮ５３５０５による
引張り強さ［ＭＰａ］、弾性率（応力値）１００％［ＭＰａ］、及び破断時の伸び［％］、ＤＩＮ５３５０４−Ｓ２による
圧縮永久ひずみ（ＤＶＲ）［％］、ＤＩＮ ＩＳＯ８１５による
（２５％変形、空気中で２４時間及び７０時間、１２０℃及び１５０℃）、並びに
引裂き抵抗［Ｎ／ｍｍ］、ＤＩＮ５３５０７−Ａによる。
【００６０】
表Ｉａ及びＩｂに、ゴム（Ａ）として三井化学株式会社のエチレンプロピレン−５−ビニル−２−ノルボルネンゴムを使用する例を記載する。
【００６１】
Mitsui-EPDMのためのヒドロシリル化架橋剤（Ｂ）としては、トリス（ジメチルシリルオキシ）フェニルシランを、共架橋剤（Ｅ）から得られる二重結合に適合する量で使用する。
【００６２】
【表Ｉａ】
2009509012.tif 000005
【００６３】
周知の通り、過酸化物を用いたＥＰＤＭの架橋の際には一連の副反応が発生する可能性があり、この副反応は、共架橋剤の使用によってその一部を抑制することができる。
【００６４】
また、Mitsui-EPDMの過酸化物架橋の場合、共架橋剤、例えば１，２−ポリブタジエン（Nisso-PB B-3000）又はトリアリルイソシアヌレート（ＴＡＩＣ）を添加することによって、架橋密度の増大によって、硬さの増大及び圧縮永久ひずみ（ＤＶＲ）の減少をもたらすが、また破断時の伸びの望ましくない減少ももたらされる。
【００６５】
ヒドロシリル化によって架橋されたMitsui-EPDMでは、共架橋剤である１，２−ポリブタジエン（Nisso-PB B-3000）又はトリアリルイソシアヌレート（ＴＡＩＣ）の添加は、架橋密度の増大によって、硬さの増大及び引張り強さの増大をもたらす。共架橋剤（Ｅ）の添加は、さらに、荷重下でのゴムの残留変形の顕著な減少、つまり圧縮永久ひずみ（ＤＶＲ）の減少をもたらす。
【００６６】
意外にも、ヒドロシリル化によって架橋されたMitsui-EPDMの破断時の伸びは、過酸化物架橋を用いたMitsui-EPDMと異なり、特に共架橋剤として１，２−ポリブタジエン（Nisso-PB B-3000）を添加した場合に増大する。
【００６７】
特に破断時の伸びは、ジアクリレート、Sartomer社の１，６−ヘキサンジオールジアクリレート（ＳＲ２３８）を添加した場合にも、表Ｉｂに示すように、高められる。
【００６８】
【表Ｉｂ】
2009509012.tif 000006
【００６９】
この有利な効果によって、数多くの使用分野でのこのゴムコンパウンドの改善された使用可能性が得られる。
【００７０】
表ＩＩａに、ゴム（Ａ）として、株式会社カネカの２つのビニル基を有するポリイソブチレン（ＰＩＢ）を使用する例を示す（EPION-PIB(EP 400)）。
【００７１】
２つのビニル基で末端官能化されたポリイソブチレン（EPION-PIB(EP 400)）のためのヒドロシリル化架橋剤（Ｂ）として、株式会社カネカのポリ（ジメチルシロキサン−コ−メチルヒドロシロキサン）（CR 300）を、共架橋剤（Ｅ）によりもたらされる二重結合に適合する量で使用する。
【００７２】
【表ＩＩａ】
2009509012.tif 000007
【００７３】
ヒドロシリル化によって架橋された２つのビニル基を有するポリイソブチレン（EPION-PIB(EP 400)）では、共架橋剤（Ｅ）としてトリメチロールプロパントリアクリレート（Saret 519）を添加することによって、引張り強さが増大し、１２０℃での圧縮永久ひずみ（ＤＶＲ）は減少する。
【００７４】
意外にも、ヒドロシリル化によって架橋された２つのビニル基を有するポリイソブチレン（EPION-PIB(EP 400)）では、共架橋剤（Ｅ）の添加によって、破断時の伸びが増大する。引裂き抵抗も、共架橋剤（Ｅ）の添加によって増大する。
【００７５】
【表ＩＩｂ】
2009509012.tif 000008
【００７６】
表ＩＩｂに、共架橋剤である１，２−ポリブタジエン（Nisso-PB B-3000）又はトリアリルイソシアヌレート（ＴＡＩＣ）の添加が、種々の機械的特性にいかに作用するかを示す。
【００７７】
これらの共架橋剤（Ｅ）を添加した場合にも、ポリイソブチレンを含有するヒドロシリル化コンパウンドは、高められた引張り強さ値を示し、意外にも、トリメチロールプロパントリアクリレート（Saret 519）の添加の場合と同様に、破断時の伸び特性の向上を示す。
【００７８】
特に、アクリレート及びトリアリルイソシアヌレート（ＴＡＩＣ）の添加によって、空気中１２０℃で２４時間後の圧縮永久ひずみ値も低下させることができる。
【００７９】
【表ＩＩＩ】
2009509012.tif 000009
【００８０】
表ＩＩＩに記載された例では、ゴム（Ａ）として、Lanxess社の硬質のアクリルニトリルブタジエンゴム（ＮＢＲ）を使用する（Perbunan 2845 F)。
【００８１】
表ＩＩＩのデータは、共架橋剤（Ｅ）不含及び共架橋剤含有のゴム（Ａ）についてと共に、共架橋剤であるトリアリルイソシアヌレート（ＴＡＩＣ）及び１，２−ポリブタジエン（Nisso-PB B-3000）の使用についてそれぞれ例示的に、ヒドロシリル化によって架橋可能な共架橋剤（Ｅ）がいかに機械的特性に作用するかを示する。
【００８２】
この場合、硬さの値は、共架橋剤（Ｅ）の添加によって引張り強さ値と同様に高められる。同じことが共架橋剤（Ｅ）が添加された場合の引裂き抵抗にも当てはまる。
【００８３】
この場合、共架橋剤であるトリアリルイソシアヌレート（ＴＡＩＣ）を含有するヒドロシリル化コンパウンドは、１，２−ポリブタジエン（Nisso-PB B-3000）を含有するヒドロシリル化コンパウンドと比較して、さらになおややより強い引張り強さ値、破断時の伸び値及び引裂き抵抗値、並びにややより低い圧縮永久ひずみ値を示す。
【００８４】
さらに、表ＩＶに記載の共架橋剤（Ｅ）不含及び共架橋剤含有のゴム（Ａ）として株式会社カネカのアクリレートゴム（ＡＣＭ ＯＲ １００Ａ）を含有するヒドロシリル化コンパウンドの試験例の測定値は、例えば共架橋剤であるトリアリルイソシアヌレート（ＴＡＩＣ）、トリアクリレート（Saret 519）ないしは１，２−ポリブタジエン（Nisso-PB B-3000）の使用下で、ヒドロシリル化によって架橋可能な共架橋剤（Ｅ）の添加がいかに機械的特性に作用するかを示す。
【００８５】
【表ＩＶ】
2009509012.tif 000010
【００８６】
この場合、硬さの値は、共架橋剤（Ｅ）の添加によって、引張り強さ値と同様に高められる。特筆すべきは、アクリレートの群から選択された共架橋剤の添加で、１５０℃で７０時間後の圧縮永久ひずみ値が改善されることであり、それは、例えばトリアクリレート（Saret 519）を添加した場合、特に共架橋剤であるトリアリルイソシアヌレート（ＴＡＩＣ）を添加した場合に示されている。
【００８７】
上記表に示す例から、ゴム（Ａ）として特にエチレンプロピレンジエンゴム（ＥＰＤＭ）、ポリイソブチレンゴム（ＰＩＢ）、アクリルニトリルブタジエンゴム（ＮＢＲ）若しくはアクリレートゴム（ＡＣＭ）と、共架橋剤（Ｅ）としてトリアリルイソシアヌレート（ＴＡＩＣ）、１，２−ポリブタジエン、トリアクリレート（Saret 519）若しくはジアクリレート、例えば１，６−ヘキサンジオールジアクリレート（ＳＲ２３８）とを含むゴムコンパウンドが、多種多様な使用分野に対して特に有利である特に有利な機械的特性を有することが明らかである。
【００８８】
共架橋剤として１，２−ポリブタジエン又はエーテル基を含有するヒドロシリル化コンパウンドは、特に例えば１２０℃以上の温度での圧縮永久ひずみで見られる熱による劣化に関して、傾向的にやや比較的不良な機械的特性を有する。
【国際調査報告】
2009509012.tif 000014
2009509012.tif 000015
2009509012.tif 000016
2009509012.tif 000017